(57)【特許請求の範囲】
【請求項１】
Ａｇイオンを溶出しうる抗菌性ガラスにおいて、当該抗菌性ガラスの形状を多面体とするとともに、当該抗菌性ガラスの平均粒径を０．１〜５０μｍの範囲内の値とし、かつ、ガラス組成として、Ａｇ2Ｏ、ＺｎＯ、ＣａＯ、Ｂ2Ｏ3およびＰ2Ｏ5を含むとともに、全体量を１００重量％としたときに、Ａｇ2Ｏの含有量を０．２〜５重量％の範囲内の値、ＺｎＯの含有量を１〜５０重量％の範囲内の値、ＣａＯの含有量を０．１〜１５重量％の範囲内の値、Ｂ2Ｏ3の含有量を０．１〜１５重量％の範囲内の値、およびＰ2Ｏ5の含有量を３０〜８０重量％の範囲内の値とするとともに、ＺｎＯ／ＣａＯの重量比率を１．１〜１５の範囲内の値とすることを特徴とする抗菌性ガラス。
【請求項２】
Ａｇイオンを溶出しうる抗菌性ガラスにおいて、当該抗菌性ガラスの形状を多面体とするとともに、当該抗菌性ガラスの平均粒径を０．１〜５０μｍの範囲内の値とし、かつ、ガラス組成として、ＺｎＯを実質的に含まない代りにＡｇ2Ｏ、ＣａＯ、Ｂ2Ｏ3およびＰ2Ｏ5を含むとともに、全体量を１００重量％としたときに、Ａｇ2Ｏの含有量を０．２〜５重量％の範囲内の値、ＣａＯの含有量を１５〜５０重量％の範囲内の値、Ｂ2Ｏ3の含有量を０．１〜１５重量％の範囲内の値、およびＰ2Ｏ5の含有量を３０〜８０重量％の範囲内の値とするとともに、ＣａＯ／Ａｇ2Ｏの重量比率を５〜１５の範囲内の値とすることを特徴とする抗菌性ガラス。
【請求項３】
Ａｇイオンを溶出しうる抗菌性ガラスにおいて、当該抗菌性ガラスの形状を多面体とするとともに、当該抗菌性ガラスの平均粒径を０．１〜５０μｍの範囲内の値とし、かつ、カップリング剤処理が、表面に施してあることを特徴とする抗菌性ガラス。
【請求項４】
平均粒径が０．０１〜５０μｍ未満の範囲内の値であって、前記抗菌性ガラスよりも小さい平均粒径を有する外添粒子を添加してあることを特徴とする請求項１〜３のいずれか一項に記載の抗菌性ガラス。
【請求項５】
請求項１〜４のいずれか一項に記載の抗菌性ガラスを、樹脂１００重量部あたり、０．０１〜１０重量部の範囲で含有することを特徴とする抗菌性成形品。
【発明の詳細な説明】
技術分野
本発明は、Ａｇイオンを溶出しうる抗菌性ガラスに関し、より詳細には、樹脂中への分散性や透明性に優れた抗菌性ガラスに関する。
背景技術
近年、建材、家電製品（ＴＶ、パソコン、携帯電話、ビデオカメラなど含む）、雑貨、包装用資材等において、抗菌効果を付与するために、抗菌性ガラスを所定量樹脂中に混入させた抗菌性樹脂組成物が使用されている。
このような抗菌性ガラスとして、Ａｇイオンを溶出しうるガラス水処理剤が特開昭６２−２１００９８号公報に開示されている。
このガラス水処理剤は、組成物中に一価のＡｇイオンをガラス１００重量部あたり酸化銀換算で０．２〜１．５重量部含有し、ガラス成分としてＢ2Ｏ3を２０〜７０モル％含有する硼珪酸塩系の抗菌性ガラスからなるものである。より具体的には、当該特許公報の実施例２および３には、それぞれ、Ｂ2Ｏ3を２０〜３０モル％、ＺｎＯを４０モル％、Ｐ2Ｏ5を３０〜４０モル％およびＡｇ2Ｏを１重量％とした抗菌性ガラスを開示している。
また、特開平１−３１３５３１号公報には、抗菌性樹脂組成物として、樹脂中に抗菌性ガラスを含む合成樹脂成形体が開示されている。当該合成樹脂成形体は、具体的に、ＳｉＯ2、Ｂ2Ｏ3、Ｐ2Ｏ5の一種もしくは二種以上の網目形成酸化物と、Ｎａ2Ｏ、Ｋ2Ｏ、ＣａＯ、ＺｎＯの一種もしくは二種以上の網目修飾酸化物とからなるガラス固形物１００重量部中に、一価のＡｇとして、Ａｇ2Ｏを０．１〜２０重量部含有した抗菌性ガラスを樹脂中に含んだ構成としてある。より具体的には、当該特許公報の実施例において、ＳｉＯ2：４０モル％、Ｂ2Ｏ3：５０モル％、Ｎａ2Ｏ：１０モル％からなる混合物１００重量部に対して、Ａｇ2Ｏを２重量部添加した抗菌性ガラスを開示している。
しかしながら、特開昭６２−２１００９８号公報に開示された抗菌性ガラスは、ガラス組成としてＢ2Ｏ3を２０〜７０モル％含んでおり、また形状を考慮していないためと思われるが、抗菌性ガラスが白濁したり、再凝集したりして、透明性に乏しかったり、黄変しやすいという問題が見られた。また、抗菌性ガラスを樹脂中に混合した場合に、分散性が乏しいという問題も見られた。
したがって、かかる透明性や分散性に乏しい抗菌性ガラスを、樹脂中に混合したり、あるいは樹脂成形品の表面に積層したりすると、樹脂自身の有する色や透明性を損なったり、表面平滑性が乏しくなるという問題が見られた。
また、特開平１−３１３５３１号公報に開示された抗菌性ガラスは、ガラス組成としてＢ2Ｏ3を主成分として用いており、また、網目形成酸化物と、網目修飾酸化物との配合量が最適化されておらず、さらには、形状を考慮していないために、抗菌性ガラスの透明性や分散性に乏しかったり、黄変しやすいという問題が見られた。また、かかる抗菌性ガラスは、そのガラス組成に起因して、製造時間が過度に長くなるなどの問題が見られた。
そこで、出願人はすでに、特開２０００−１９１３３９号公報において、Ｂ2Ｏ3を実質的に含まない代りにＡｇ2Ｏ、ＺｎＯおよびＰ2Ｏ5を含み、かつ、全体量を１００重量％としたときに、Ａｇ2Ｏの含有量を０．２〜５重量％の範囲内の値、ＺｎＯの含有量を１〜５０重量％の範囲内の値、およびＰ2Ｏ5の含有量を３０〜８０重量％の範囲内の値とすることにより、黄変が少ない溶解性ガラスを提案している。
しかしながら、開示された溶解性ガラスでは、溶解性ガラスの黄変が少ないという効果は得られるものの、ＺｎＯと、網目修飾酸化物（ＣａＯ）との配合量が最適化されておらず、ＺｎＯを比較的多量に添加し、当該ＺｎＯ量がばらついた場合に、抗菌性ガラスの透明性や分散性が乏しくなるという問題が見られた。
そこで、本発明者は、鋭意検討した結果、抗菌性ガラスの形状、かつ平均粒径をそれぞれ制限することにより、ＺｎＯを添加しない場合や、ＺｎＯを比較的多量に添加した場合、あるいはＢ2Ｏ3を所定量添加した場合であっても、溶解性ガラスの黄変が少ないとともに、抗菌性ガラスの透明性や分散性が向上できることを見出したものである。
すなわち、ガラス組成にかかわらず、溶解性ガラスの黄変が少なく、透明性や分散性に優れるとともに、製造容易な抗菌性ガラスが得られることを見出し、本発明を完成させたものである。
発明の開示
本発明によれば、Ａｇイオンを溶出しうる抗菌性ガラスにおいて、当該抗菌性ガラスの形状を多面体とするとともに、平均粒径を０．１〜５０μｍの範囲内の値とすることを特徴とするが提供され、上述した問題を解決することができる。
すなわち、抗菌性ガラスが多面体であることにより、光の進行を妨げることが少なく、かつ再凝集しにくいため、抗菌性ガラス自体の透明性を向上させることができる。
また、抗菌性ガラスが多面体であれば、樹脂中に混合分散した場合に、一定方向に配向しやすいため、均一に存在するとともに、樹脂中での抗菌性ガラスに起因した光散乱を有効に防止することができる。
さらに、抗菌性ガラスの形状が多面体であって、平均粒径を所定範囲に制限していることから、樹脂中への分散性を向上させることができる。
発明を実施するための最良の形態
［第１の実施形態］
第１の実施形態は、多面体の抗菌性ガラスであって、平均粒径が０．５〜５０μｍの範囲内の抗菌性ガラスであり、ガラス組成として、Ｂ2Ｏ3を実質的に含まない抗菌性ガラスである。
以下、第１の実施形態における抗菌性ガラスの形状、平均粒径およびガラス組成等について具体的に説明する。
１．形状
抗菌性ガラスの形状を、多面体、すなわち、複数の角や面から構成されており、例えば６〜２０面体とすることを特徴とすることである。すなわち、本発明において、多面体の抗菌性ガラスとは、図１および図２に示すように、主として平均粒径が０．１〜５０μｍの範囲であって、６〜２０面体からなる多面体ガラスを意味する。
なお、図１および図２に、かかる抗菌性ガラスの電子顕微鏡で観察される形状を模式的に示す。
図１は、実施例１と同様の工程で製造した場合の抗菌性ガラスを示しており、一部、破砕された抗菌性ガラスの細片が、再凝集し、多面体の抗菌性ガラスの表面に付着していることを示している。また、図２は、実施例３と同様の工程で製造した場合の外添粒子を含む抗菌性ガラスを示しており、破砕された抗菌性ガラスの細片がわずかに生成しているものの、それが、ほとんど再凝集しておらず、多面体の抗菌性ガラスの表面にも付着しないで、独立して存在していることを示している。
また、かかる図１および図２から容易に理解されるように、抗菌性ガラスの形状を多面体とすることにより、球状の抗菌性ガラスと異なり、光が面内を一定方向に進行しやすくなる。したがって、抗菌性ガラスに起因した光散乱を有効に防止することができ、そのため、抗菌性ガラスの透明性を向上させることができる。
また、このように抗菌性ガラスを多面体とすることにより、樹脂中への混合分散が容易となるばかりか、射出成形した場合に、抗菌性ガラスが一定方向に配向しやすくなる。したがって、抗菌性ガラスを樹脂中に均一に分散しやすくなるとともに、樹脂中での抗菌性ガラスによる光の散乱を効果的に防止することができる。
さらに、このように抗菌性ガラスの形状が多面体であれば、製造時や使用時等に再凝集しにくいため、抗菌性ガラスの製造時における平均粒径の制御が容易となったり、使用する際の製造工程の制御についても容易となる。
また、抗菌性ガラスの形状に関し、多面体の周囲に無機物および有機物あるいはいずれか一方の粒子で被覆した形態とすることも好ましい。
このように構成することにより、Ａｇイオンの溶出速度の制御を容易にし、また、抗菌性ガラスの分散性をさらに良好なものとすることができる。
また、抗菌性ガラスを被覆する粒子としては、酸化チタン、酸化ケイ素、コロイダルシリカ、酸化亜鉛、酸化スズ、酸化鉛、ホワイトカーボン、アクリル粒子、スチレン粒子、ポリカーボネート粒子等の一種単独または二種以上の組合せが好ましい。
さらに、抗菌性ガラスを粒子により被覆する方法も特に制限されるものでないが、例えば、抗菌性ガラスと、粒子とを均一に混合後、６００〜１２００℃の温度で加熱してガラスに融着するか、あるいは、結合剤を介して、固定することが好ましい。
なお、本発明の抗菌性ガラスは、多面体であって、球状ではないため、被覆する粒子の動きが拘束されて、均一に被覆することができる。
２．平均粒径
また、抗菌性ガラスの平均粒子径を０．１〜５０μｍの範囲内の値とすることが好ましい。この理由は、かかる平均粒子径が０．１μｍ未満の値となると、樹脂中への混合分散や取り扱いが困難となったり、あるいは、光散乱が生じやすくなり、透明性が低下するためである。
一方、かかる平均粒子径が５０μｍを超えると、樹脂中への混合分散が困難となったり、取り扱いが困難となったり、あるいは成形品に添加した場合に、成表面平滑性が低下する場合があるためである。
したがって、抗菌性ガラスの平均粒子径を１〜２０μｍの範囲内の値とすることがさらに好ましい。
なお、抗菌性ガラスの平均粒子径は、レーザー方式のパーティクルカウンターや沈降式の粒度分布計を用いたり、あるいは、抗菌性ガラスの電子顕微鏡写真をもとに、容易に測定することができる。
３．ガラス組成
抗菌性ガラスのガラス組成として、Ａｇ2Ｏ、ＺｎＯ、ＣａＯ、Ｂ2Ｏ3およびＰ2Ｏ5を含み、かつ、全体量を１００重量％としたときに、Ａｇ2Ｏの含有量を０．２〜５重量％の範囲内の値、ＺｎＯの含有量を１〜５０重量％の範囲内の値、ＣａＯの含有量を０．１〜１５重量％の範囲内の値、Ｂ2Ｏ3の含有量を０．１〜１５重量％の範囲内の値、およびＰ2Ｏ5の含有量を３０〜８０重量％の範囲内の値とするとともに、ＺｎＯ／ＣａＯの重量比率を１．１〜１５の範囲内の値とすることが好ましい。
（１）Ａｇ2Ｏ
Ａｇ2Ｏは、本発明の抗菌性ガラスにおける必須構成成分であり、ガラス成分が溶解して、Ａｇイオンを溶出させることにより、優れた抗菌性を長期間発現する抗菌性ガラスとすることができる。
ここで、Ａｇ2Ｏの含有量を０．２〜５重量％の範囲内の値とすることが好ましい。この理由は、Ａｇ2Ｏの含有量が、０．２重量％未満の値となると、抗菌性ガラスの抗菌性が不十分となるためであり、所定の抗菌効果を得るためには、多量の抗菌性ガラスが必要となるためである。一方、Ａｇ2Ｏの含有量が、５重量％を超えると、抗菌性ガラスがより変色しやすくなり、また、コストが高くなり経済的に不利となるためである。
したがって、抗菌性ガラスの抗菌性および変色防止性等のバランスがより良好な観点から、かかるＡｇ2Ｏの含有量を１〜４重量％の範囲内の値とするのがより好ましく、１．５〜３重量％の範囲内の値とすることがさらに好ましい。
（２）ＺｎＯ
ＺｎＯは、抗菌性ガラスにおける網目修飾酸化物としての機能を果たし、また、黄変を防止する機能とともに、抗菌性を向上させる機能をも果たしている。
ここで、ＺｎＯの含有量を、全体量に対して、２〜６０重量％の範囲内の値とすることが好ましい。この理由は、かかるＺｎＯの含有量が２重量％未満の値となると、黄変防止効果や、抗菌性の向上効果が発現しない場合があるためであり、一方、かかるＺｎＯの含有量が６０重量％を超えると、抗菌性ガラスの透明性が低下したり、機械的強度が乏しくなる場合があるためである。
したがって、抗菌性ガラスの変色防止性および透明性等のバランスがより良好な観点から、ＺｎＯの含有量を、全体量に対して、５〜５０重量％の範囲内の値とするのがより好ましく、１０〜４０重量％の範囲内の値とすることがさらに好ましい。
また、ＺｎＯの含有量を、後述するＣａＯの含有量を考慮して定めることが好ましい。具体的には、ＺｎＯ／ＣａＯで表される重量比率を、１．１〜１５の範囲内の値とすることが好ましい。この理由は、かかる重量比率が１．１未満の値となると、抗菌性ガラスの黄変を効率的に防止することができない場合があり、一方、かかる重量比率が１５を超えると、抗菌性ガラスが白濁したり、あるいは、逆に、黄変する場合があるためである。
したがって、かかるＺｎＯ／ＣａＯで表される重量比率を１．２〜１０の範囲内の値とすることがより好ましく、１．５〜８の範囲内の値とすることがさらに好ましい。
（３）ＣａＯ
本発明の抗菌性ガラスにＣａＯを用いることにより、基本的に網目修飾酸化物としての機能を果たすとともに、抗菌性ガラスを作成する際の、加熱温度を低下させたり、ＺｎＯとともに、黄変防止機能を発揮することができる。
ここで、ＣａＯの含有量を全体量に対して、０．１〜１５重量％の範囲内の値とすることが好ましい。この理由は、かかるＣａＯの含有量が０．１重量％未満となると添加効果（黄変防止機能や溶融温度低下効果）が発揮されないおそれがあるためであり、一方、かかるＣａＯの含有量が１５重量％を超えると、抗菌性ガラスの透明性が逆に低下するおそれがあるためである。
したがって、抗菌性ガラスの溶融温度低下効果および透明性等のバランスがより良好な観点から、ＣａＯの含有量を１〜１０重量％の範囲内の値とするのがより好ましく、最適には２〜７重量％の範囲内の値とすることである。
（４）Ｂ2Ｏ3
Ｂ2Ｏ3は、本発明の抗菌性ガラスにおける必須構成成分であり、基本的に網目形成酸化物としての機能を果たすが、その他に、本発明においては抗菌性ガラスの透明性改善機能やＡｇイオンの均一な放出性にも関与する。
ここで、Ｂ２Ｏ３の含有量を０．１〜１５重量％の範囲内の値が好ましい。この理由は、かかるＢ2Ｏ3の含有量が０．１重量％未満となると、抗菌性ガラスの透明性が低下したり、あるいはＡｇイオンの均一な放出性や機械的強度が乏しくなるおそれがあるためであり、一方、かかるＢ2Ｏ3の含有量が１５重量％を超えると、抗菌性ガラスが黄変しやすくなったり、また硬化性に乏しくなり機械的強度が低下するおそれがある。
したがって、抗菌性ガラスの透明性および変色防止性等のバランスがより良好な観点から、Ｂ2Ｏ3の含有量を１〜１２重量％の範囲内の値とするのがより好ましく、最適には５〜１０重量％の範囲内の値とすることである。
（５）Ｐ2Ｏ5
Ｐ2Ｏ5は、本発明の抗菌性ガラスにおける必須構成成分であり、基本的に網目形成酸化物としての機能を果たすが、その他に、本発明においては抗菌性ガラスの透明性改善機能やＡｇイオンの均一な放出性にも関与する。
ここで、Ｐ2Ｏ5の含有量を３０〜８０重量％の範囲内の値が好ましい。この理由は、かかるＰ2Ｏ5の含有量が３０重量％未満となると、抗菌性ガラスの透明性が低下したり、あるいはＡｇイオンの均一な放出性や機械的強度が乏しくなるおそれがあるためであり、一方、かかるＰ2Ｏ5の含有量が８０重量％を超えると、抗菌性ガラスが黄変しやすくなったり、また硬化性に乏しくなり機械的強度が低下するおそれがある。
したがって、抗菌性ガラスの透明性および変色防止性等のバランスがより良好な観点から、Ｐ2Ｏ5の含有量を３０〜７５重量％の範囲内の値とするのがより好ましく、最適には３０〜７０重量％の範囲内の値とすることである。
（６）その他
（６）−１  ＣｅＯ2
ＣｅＯ2は、本発明の抗菌性ガラスにおける任意構成成分であり、基本的に網目修飾酸化物としての機能を果たす。但し、ＣｅＯ2はその他に、本発明において用いた場合には抗菌性ガラスの透明性改善機能も発揮する。また、ＣｅＯ2を添加することで、電子線に対する変色性を向上させることもできる。
ここで、ＣｅＯ2の含有量を、全体量に対して、０．１〜５重量％の範囲内の値とするのが好ましい。この理由は、かかるＣｅＯ2の含有量が０．１重量％未満となると添加効果（透明性改善機能）が発揮されない場合があるためであり、一方、ＣｅＯ2の含有量が５重量％を超えると、コストが高くなり経済的に不利となる場合があるためである。
したがって、抗菌性ガラスの経済性および変色防止性等のバランスがより良好な観点から、ＣｅＯ2の含有量を０．２〜３重量％の範囲内の値とするのがより好ましく、０．３〜２重量％の範囲内の値とすることがさらに好ましい。
（６）−２  ＭｇＯ
ＭｇＯは、本発明の抗菌性ガラスにおける任意構成成分であり、基本的に網目修飾酸化物としての機能を果たす。但し、ＭｇＯはその他に、本発明において用いた場合には抗菌性ガラスの透明性改善機能も発揮する。
ここで、ＭｇＯの含有量を、全体量に対して、０．１〜１５重量％の範囲内の値とするのが好ましい。この理由は、当該ＭｇＯの含有量が０．１重量％未満の値となると添加効果（透明性改善機能）が発揮されないおそれがあるためであり、一方、ＭｇＯの含有量が１５重量％を超えると、コストが高くなり経済的に不利となるおそれがあるためである。したがって、抗菌性ガラスの経済性および変色防止性等のバランスがより良好な観点から、ＭｇＯの含有量を０．５〜１２重量％の範囲内の値とするのがより好ましく、最適には１〜１０重量％の範囲内の値とすることである。
（６）−３  Ｎａ2Ｏ
Ｎａ2Ｏは、本発明の抗菌性ガラスにおける任意構成成分であり、本発明に用いた場合には、基本的に網目修飾酸化物としての機能を果たす。但し、Ｎａ2Ｏは、その他に、抗菌性ガラスの透明性改善機能等も発揮する。
ここで、Ｎａ2Ｏの含有量を、全体量に対して、０．１〜１０重量％の範囲内の値とするのが好ましい。この理由は、かかるＮａ2Ｏの含有量が０．１重量％未満の値となると添加効果（透明性改善機能）が発揮されないおそれがあるためであり、一方、かかるＮａ2Ｏの含有量が１０重量％を超えると、抗菌性ガラスの透明性が低下するおそれがあるためである。
したがって、抗菌性ガラスの透明性および変色防止性等のバランスがより良好な観点から、Ｎａ2Ｏの含有量を、全体量に対して、０．２〜５重量％の範囲内の値とするのがより好ましく、０．５〜３重量の範囲内の値とすることがさらに好ましい。
（６）−４  Ａｌ2Ｏ3
Ａｌ2Ｏ3は、本発明の抗菌性ガラスにおける任意構成成分であり、本発明に用いた場合には、基本的に網目形成酸化物としての機能を果たしている。但し、その他にＡｌ2Ｏ3は、本発明においては抗菌性ガラスの機械的強度や透明性の改善機能も発揮することができる。
ここで、Ａｌ2Ｏ3の含有量を、全体量に対して０．１〜２０重量％の範囲内の値とするのが好ましい。この理由は、かかるＡｌ2Ｏ3の含有量が０．１重量％未満の値となると添加効果（透明性改善機能）が発揮されないおそれがあるためであり、一方、かかるＡｌ2Ｏ3の含有量が２０重量％を超えると、抗菌性ガラスの透明性が低下するおそれがあるためである。
したがって、抗菌性ガラスの機械的強度や透明性のバランスが良好な観点から、Ａｌ2Ｏ3の含有量を、全体量に対して、１〜１５重量％の範囲内の値とするのが好ましく、２〜１０重量％の範囲内の値とすることがさらに好ましい。
（６）−５  その他の構成成分
網目修飾成分としてＫ2Ｏ、ＳｉＯ2、ＢａＯ等を本発明の目的の範囲内で所定量添加することも好ましい。
［第２の実施形態］
第２の実施形態は、平均粒径が０．５〜５０μｍの多面体の抗菌性ガラスであり、ガラス組成として、ＺｎＯを実質的に含まない代りにＡｇ2Ｏ、ＣａＯ、Ｂ2Ｏ3およびＰ2Ｏ5を含み、かつ、全体量を１００重量％としたときに、Ａｇ2Ｏの含有量を０．２〜５重量％の範囲内の値、ＣａＯの含有量を１５〜５０重量％の範囲内の値、Ｂ2Ｏ3の含有量を０．１〜１５重量％の範囲内の値、およびＰ2Ｏ5の含有量を３０〜８０重量％の範囲内の値とするとともに、ＣａＯ／Ａｇ2Ｏの重量比率を５〜１５の範囲内の値とした抗菌性ガラスである。
以下、第２の実施形態における抗菌性ガラスの特徴であるガラス組成等について中心に説明する。
１．形状および平均粒径
第２の実施形態における抗菌性ガラスの形状および平均粒径を、第１の実施形態と同様の内容とすることができる。
したがって、第２の実施形態における抗菌性ガラスを、例えば６〜２０面体とすることが好ましく、平均粒子径を０．１〜５０μｍの範囲内の値とすることが好ましい。
２．ガラス組成
（１）Ａｇ2Ｏ
Ａｇ2Ｏに関しては、第１の実施形態と同様の内容とすることができる。したがって、Ａｇ2Ｏの含有量を、全体量に対して、０．２〜５重量％の範囲内の値とすることが好ましい。
（２）ＣａＯ
本発明の抗菌性ガラスにＣａＯを用いることにより、基本的に網目修飾酸化物としての機能を果たすとともに、抗菌性ガラスを作成する際の、加熱温度を低下させたり、黄変防止機能を発揮することができる。
ここで、ＣａＯの含有量を全体量に対して、１５〜５０重量％の範囲内の値とすることが好ましい。この理由は、かかるＣａＯの含有量が１５重量％未満となると、ＺｎＯを実質的に含んでいないために、黄変防止機能や溶融温度低下効果が発揮されない場合があるためであり、一方、かかるＣａＯの含有量が５０重量％を超えると、抗菌性ガラスの透明性が逆に低下するおそれがあるためである。
したがって、抗菌性ガラスの溶融温度低下効果および透明性等のバランスがより良好な観点から、ＣａＯの含有量を２０〜４０重量％の範囲内の値とするのがより好ましく、最適には２５〜３５重量％の範囲内の値とすることである。
また、上述したＡｇ2Ｏが黄変の原因となることから、黄変防止機能を発揮するＣａＯの含有量を、Ａｇ2Ｏの含有量を考慮して定めることが好ましい。具体的には、ＣａＯ／Ａｇ2Ｏで表される重量比率を５〜１５の範囲内の値とすることが好ましい。この理由は、かかる重量比率が５未満の値となると、抗菌性ガラスの黄変を効率的に防止することができない場合があり、一方、かかる重量比率が１０を超えると、抗菌性ガラスが白濁したり、あるいは、逆に、黄変する場合があるためである。
したがって、かかるＣａＯ／Ａｇ2Ｏで表される重量比率を６〜１２の範囲内の値とすることがより好ましく、７〜１０の範囲内の値とすることがさらに好ましい。
（３）Ｂ2Ｏ3
Ｂ2Ｏ3に関しては、第１の実施形態と同様の内容とすることができる。したがって、Ｂ2Ｏ3の含有量を、全体量に対して、０．１〜１５重量％の範囲内の値とすることが好ましい。
（４）Ｐ2Ｏ5
Ｐ2Ｏ5に関しては、第１の実施形態と同様の内容とすることができる。したがって、Ｐ2Ｏ5の含有量を、全体量に対して、３０〜８０重量％の範囲内の値とすることが好ましい。
（５）その他
ＣｅＯ2、ＭｇＯ、Ｎａ2Ｏ、Ａｌ2Ｏ3、Ｋ2Ｏ、ＳｉＯ2、ＢａＯ等についても、第１の実施形態と同様の内容とすることができる。
なお、第２の実施形態の抗菌性ガラスは、ガラス組成として、ＺｎＯを実質的に含まないことを特徴としているが、具体的に、全体量に対して、ＺｎＯを１重量％以下の値とすることが好ましく、０．５重量％以下の値とすることがより好ましく、０．１重量％以下の値とすることがさらに好ましい。
［第３の実施形態］
第３の実施形態は、多面体であって、平均粒径が０．５〜５０μｍの多面体の抗菌性ガラス（以下、多面体ガラス）と、平均粒径が０．０１〜５０μｍ未満の範囲内の値であって、多面体ガラスよりも小さい平均粒径を有する外添粒子とを含む抗菌性ガラスである。
なお、外添粒子が所定量添加された抗菌性ガラスについても、単に抗菌性ガラスと称する場合がある。
以下、第３の実施形態の特徴である、外添粒子やその添加量等について具体的に説明する。
（１）種類
外添粒子としては、多面体ガラスを被覆する際に使用する粒子と同種の粒子を使用することも良いし、あるいは異種の粒子を使用しても良い。
したがって、酸化チタン、酸化ケイ素、コロイダルシリカ、酸化亜鉛、酸化スズ、酸化鉛、ホワイトカーボン、アクリル粒子、スチレン粒子、ポリカーボネート粒子等の一種単独または二種以上の組合せが挙げられる。
また、外添粒子としては、多面体ガラスの製造後に添加することもできるが、少なくとも多面体ガラスの製造中に添加することが好ましい。多面体ガラスの製造中に添加することにより、過度に小さい多面体ガラスが生成するのを防止することができ、平均粒径を所定範囲に容易に制御することができるためである。
なお、外添粒子を多面体ガラスの製造中に添加する場合、多面体ガラスの分散液、例えば、イソプロパノールやトルエン等に溶解することなく、均一に分散する外添粒子であることが好ましい。したがって、外添粒子として、コロイダルシリカや、酸化亜鉛、あるいはアルミナ等を使用することが好ましい。
（２）平均粒径
外添粒子の平均粒径を０．０１〜５０μｍ未満の範囲内の値と制限するのは、かかる平均粒径が０．０１μｍ未満の値となると、多面体ガラスの再凝集防止効果が乏しくなったり、あるいは、所定の再凝集防止効果を得るのに、添加量を過度に多くしなければならないためである。一方、外添粒子の平均粒径が５０μｍ以上の値となると、抗菌性ガラスの透明性が低下したり、多面体ガラスからのＡｇイオン溶出速度の制御が困難になる場合があるためである。
したがって、外添粒子の平均粒径を０．０５〜１０μｍの範囲内の値とすることがさらに好ましい。
（３）添加量
外添粒子の添加量を、多面体ガラス１００重量部に対して、０．１〜３０重量部の範囲内の値とすることが好ましい。
この理由は、かかる外添粒子の添加量が０．１重量部未満の値となると、多面体ガラスの再凝集防止効果や、Ａｇイオン溶出速度の制御効果が乏しくなる場合があるためである。一方、かかる外添粒子の添加量が３０重量部を超えると、抗菌性ガラスの透明性が低下したり、抗菌性ガラスの樹脂中への混合分散性が低下する場合があるためである。
したがって、外添粒子の添加量を、多面体ガラス１００重量部に対して、０．５〜２０重量部の範囲内の値とすることがより好ましく、１〜１０重量部の範囲内の値とすることがさらに好ましい。
（４）添加方法
外添粒子の添加方法については特に制限されるものでなく、多面体ガラスの製造中、多面体ガラスの製造後、あるいは、抗菌性ガラスの樹脂中への混合分散と同時期に添加する方法であっても良い。
さらに、多面体ガラスの製造中に添加する場合、微粉砕時に添加することがより好ましい。この理由は、微粉砕時に、過度に小さい多面体ガラスが生成して、それが比較的大きな多面体ガラスと再凝集することが知られているが、外添粒子の添加により、このような再凝集を選択的に防止できるためである。
［第４の実施形態］
第４の実施形態は、多面体であって、平均粒径が０．５〜５０μｍの抗菌性ガラス（多面体ガラス）の表面を、カップリング剤により表面した抗菌性ガラスである。
以下、第４の実施形態の特徴である、カップリング剤やその処理量等について具体的に説明する。
（１）カップリング剤
カップリング剤としては、シランカップリング剤、アルミニウムカップリング剤、チタンカップリング剤等が使用可能であるが、多面体ガラスに対して、特に優れた密着力が得られることよりシランカップリング剤を使用することが好ましい。
また、好ましいシランカップリング剤の種類としては、γ−アミノプロピルトリメトキシシラン、γ−アミノプロピルトリエトキシシラン、γ−グリシドキシプロピルトリメトキシシラン、γ−グリシドキシプロピルトリエトキシシラン、γ−メルカプトプロピルトリメトキシシラン、γ−メルカプトプロピルトリエトキシシラン、あるいは、下記構造式からなるシランカップリング剤等の一種単独または二種以上の組合せが挙げられる。
ＲＯ（ＣＨ2ＣＨＯ）nＣＨ2ＣＨ2ＣＨ2ＣＳｉ（ＯＲ´）3
（Ｒは、メチル基、エチル基、または水素であり、Ｒ´は、メチル基またはエチル基であり、ｎは１〜１０の整数である。）
（２）添加量
また、カップリング剤の処理量を、多面体ガラス１００重量部あたり、０．０１〜３０重量部の範囲内の値とすることが好ましい。この理由は、かかるカップリング剤の処理量が０．０１重量部未満の値となると、多面体ガラスの再凝集防止効果や、Ａｇイオン溶出速度の制御効果が乏しくなったり、あるいは樹脂中への混合分散性が低下する場合があるためである。
一方、かかるカップリング剤の処理量が３０重量部を超えると、多面体ガラスの透明性が低下したり、抗菌性ガラス（多面体ガラス）の樹脂中への混合分散性が逆に低下する場合があるためである。
したがって、カップリング剤の処理量を、多面体ガラス１００重量部に対して０．１〜２０重量部の範囲内の値とすることがより好ましく、０．５〜１０重量部の範囲内の値とすることがさらに好ましい。
（３）処理方法
また、カップリング剤の処理方法は特に制限されるものでなく、外添粒子と同様に、多面体ガラスの製造中や多面体ガラスの製造後に処理しても良く、あるいは、抗菌性ガラスの樹脂中への混合分散と同時期に処理しても良い。
ただし、カップリング剤を多面体ガラスの製造中に添加する場合、多面体ガラスの再凝集を有効に防止できることから、微粉砕時に添加することがより好ましい。
さらに、カップリング剤と、多面体ガラスとを均一に接触させるため、カップリング剤による処理にあたり、溶剤を用いて、予め希釈しておくことも好ましい。
［第５の実施形態］
第５の実施形態は、第１〜第４の実施形態における抗菌性ガラスの製造方法であって、上述したように工程Ａ〜Ｃを少なくとも含むことを特徴としている。
以下、本発明の抗菌性ガラスを製造するための工程Ａ〜Ｃについて、具体的に説明する。
（１）ガラス原材料混合工程（工程Ａの一部）
Ａｇ2Ｏ、ＺｎＯ、ＣａＯ、Ｂ2Ｏ3およびＰ2Ｏ5等を含むガラス原材料（第１の実施形態）や、ＺｎＯを実質的に含まない代りにＡｇ2Ｏ、ＣａＯ、Ｂ2Ｏ3およびＰ2Ｏ5等を含むガラス原材料（第２の実施形態）を正確に秤量した後、均一に混合する工程である。
混合するに際して、万能攪拌機（プラネタリーミキサ）、アルミナ磁器らい潰機、ボールミル、プロペラミキサ等の混合機械（ミキサ）を使用することが好ましい。
例えば、万能攪拌機を用いた場合、公転数を１００ｒｐｍ、自転数を２５０ｒｐｍとし、３０分〜５時間の条件で、ガラス原材料を攪拌混合することが好ましい。
（２）ガラス原材料溶融工程（工程Ａ）
均一に混合したガラス原材料を、一例として、ガラス溶融炉を用い、溶融させて、ガラス融液を作成する工程である。
また、溶融条件として、例えば、溶融温度を６００〜１５００℃、溶融時間を０．１〜２４時間の範囲内の値とすることが好ましい。このような溶融条件であれば、ガラス融液の生産効率を高めるとともに、製造時における抗菌性ガラスの黄変性を可及的に少なくすることができるためである。
（３）抗菌性ガラス粉砕工程（工程ＢおよびＣ）
得られた溶融ガラスを、粉砕し、多面体であって、所定の平均粒径を有する本発明の抗菌性ガラスとする工程である。
具体的には、以下に示すような粗粉砕（水粉砕を含む。）、中粉砕、および微粉砕を行うことが、均一な平均粒径を有する抗菌性ガラスが効率的に得られる点で好ましい。ただし、用途によっては、かかる工程の後、ふるい等を用いて、分級工程を実施することも好ましい。
（３）−１  粗粉砕（工程Ｂ）
粗粉砕は、平均粒径が１０ｍｍ程度になるように、抗菌性ガラスを粉砕する工程である。かかる粗粉砕として、通常、ガラス融液を、静水に注入することにより、所定の平均粒径とする水砕を行うことが好ましい。
なお、粗粉砕後の抗菌性ガラスは、角の無い塊状であることが電子顕微鏡写真から確認されている。
（３）−２  中粉砕（工程Ｃを一部含む場合がある。）
中粉砕は、平均粒径が１００μｍ程度になるように、粗粉砕後の抗菌性ガラスを粉砕する工程である。通常、一次中粉砕と、二次中粉砕との二段階に分けて、実施することが好ましい。
この一次中粉砕は、平均粒径が１０ｍｍ程度の抗菌性ガラスを、平均粒径が１ｍｍ程度の抗菌性ガラスとする粉砕工程であり、回転ロール等を用いて実施することが好ましい。
また、二次中粉砕は、平均粒径が１ｍｍ程度の抗菌性ガラスを、平均粒径が４００μｍ程度の抗菌性ガラスとする粉砕工程であり、回転ウス等を用いて実施することが好ましい。
なお、二次中粉砕後の抗菌性ガラスは、角を有する多面体であることが電子顕微鏡写真から確認されている。
（３）−３  微粉砕（工程Ｃ）
微粉砕は、平均粒径が０．１〜５０μｍの範囲内の値になるように、中粉砕後の抗菌性ガラスを粉砕する工程である。かかる微粉砕のためには、回転うす、回転ロール、振動ミル、ボールミル、サンドミル、あるいはジェットミルを用いることができるが、特に振動ミルおよびジェットミルを用いることが好ましい。
このような微粉砕装置を使用することにより、粗粉砕ガラスに対して、適度なせん断力を付与することができ、粒径が過度に小さい抗菌性ガラスを生じることなく、所定平均粒径を有する多面体の抗菌性ガラスを効果的に得ることができる。
なお、振動ボールミルと、ジェットミルとを比較した場合、振動ボールミルを用いた方が、１回の処理量が多く、微粉砕装置の構造が簡易であるという利点がある。一方、ジェットミルを用いた方が、抗菌性ガラスの再凝集の割合が少なく、比較的短時間で攪拌できるという利点がある。また、ジェットミルを用いることにより、例えば、外添粒子を添加することなく、図２に示すような再凝集の少ない抗菌性ガラスを得ることができる。したがって、抗菌性ガラスの用途等に応じて、微粉砕装置を使い分けることが好ましい。
その他、振動ボールミルやジェットミルを用いて微粉砕した後の抗菌性ガラスは、中粉砕後の抗菌性ガラスよりも多くの角や面を有する多面体であることが電子顕微鏡写真から確認されている。
［第６の実施形態］
第６の実施形態である抗菌性成形品は、第１〜第４の実施形態における少なくとも一つの抗菌性ガラスを、樹脂中に、所定量混入させて抗菌性樹脂組成物を構成した後、成形機を用いて、所定形状に成形したものである。
（１）樹脂
抗菌性成形品（抗菌性樹脂組成物）を成形するにあたり、抗菌性ガラスを以下に示す樹脂中に混入させることが可能である。
好ましい樹脂としては、ポリエチレン樹脂、ポリプロピレン樹脂、ポリエチレンテレフタレート樹脂、ポリブチレンテレフタレート樹脂、ポリカーボネート樹脂、スチレン系樹脂、塩化ビニリデン樹脂、酢酸ビニル系樹脂、ポリビニルアルコール樹脂、フッ素系樹脂、ポリアリーレン樹脂、アクリル系樹脂、エポキシ系樹脂、透明塩化ビニール樹脂、アイオノマー樹脂、ポリアミド系樹脂、ポリアセタール系樹脂、フェノール樹脂、メラミン樹脂等の一種または二種以上の組合わせを挙げることができる。
また、このような種類の樹脂を使用する場合、具体的に５０〜１００％の範囲内の下記式で定義される光透過率を有するものを使用するのが好ましく、より好ましくは、８０〜１００％の範囲内の光透過率を有するものを使用することである。なお、透過光量および入射光量は吸光光度計や光量計（パワーメータ）を用いて測定することができる。その測定の際、透明樹脂は、例えば、厚さ１ｍｍの板状としたものを使用することができる。
光透過率（％）＝透過光量／入射光量×１００
その他、これらの樹脂に対して、顔料、塗料、染料等を添加することも好ましい。
（２）抗菌性ガラスの添加量
抗菌性ガラスの添加量を、樹脂１００重量部あたり、０．０１〜１０重量部の範囲内の値とするのが好ましい。
この理由は、抗菌性ガラスの添加量が、０．０１重量部未満となると、発現できる抗菌性が低下する場合があり、一方、かかる抗菌性ガラスの添加量が、１０重量部を超えると、抗菌性樹脂組成物の機械的強度が低下したり、均一に混合することが困難となったり、あるいは得られる抗菌性樹脂組成物の透明性が低下する場合が生じるためである。
したがって、かかる抗菌性樹脂組成物における抗菌性と機械的強度等とのバランスがより好ましい観点から、樹脂１００重量部あたり、抗菌性ガラスの添加量を、０．１〜５重量部の範囲内の値とするのがより好ましく、０．３〜３重量部の範囲内の値とすることがさらに好ましい。
（３）抗菌性ガラスの混合方法
抗菌性ガラスを樹脂に対して混合するにあたり、撹拌混合法、練り込み法、塗布法、拡散法等を採ることができる。例えば、撹拌混合法の場合、室温（２５℃）にて、１０分〜２４時間撹拌混合することが好ましい。
また、抗菌性ガラスを混合する際に、アルミナ磁器らい潰機、ボールミル、プロペラミキサ、三本ロール、Ｖブレンダ等の混合機械を使用し、さらには、有機溶剤や潤滑剤を添加して、樹脂の粘度調整をすることが好ましい。
（４）抗菌性成形品
抗菌性成形品の形態は特に制限されるものではなく、抗菌性樹脂組成物自身を所定形状に加工した形態でも良く、あるいは、抗菌性樹脂組成物を成形品の表面に積層したものであっても良い。
また、抗菌性成形品の形態は、用途に応じて適宜採用することができる。例えば、バッグ、靴、玩具、衣服、下着、靴下、ふろおけ等の成形品の表面に抗菌性樹脂組成物を積層してなるものであれば良い。
また、抗菌性樹脂組成物自身を加工して抗菌性成形品とした場合、板状、フィルム状、長方体状、正方体状、球状、棒状、あるいは異形体状とすることが好ましい。
実施例
以下、本発明を実施例によってさらに詳細に説明する。ただし、以下の説明は本発明を例示的に示すものであり、本発明はこれらの記載に制限されるものではない。
［実施例１］
（抗菌性ガラスの作成）
（１）溶融工程
抗菌性ガラス（Ａ組成）の全体量を１００重量％としたときに、Ｐ2Ｏ5の組成比が５０重量％、ＣａＯの組成比が５重量％、Ｎａ2Ｏの組成比が１．５重量％、Ｂ2Ｏ3の組成比が１０重量％、Ａｇ2Ｏの組成比が３重量％、ＣｅＯ2の組成比が０．５重量％、ＺｎＯの組成比が３０重量％となるように、それぞれのガラス原料を、万能混合機を用いて、回転数２５０ｒｐｍ、３０分の条件で、均一に混合するまで攪拌した。
次いで、溶融炉を用いて、１２８０℃、３時間半の条件でガラス原料を加熱して、ガラス融液を作成した。
（２）水砕工程
ガラス溶融炉から取り出したガラス融液を、２５℃の静水中に流し込むことにより、水砕し、平均粒子径が約１０ｍｍの粗粉砕ガラスとした。
なお、この段階の粗粉砕ガラスを、光学顕微鏡で観察し、塊状であって、角や面が無いことを確認した。
（３）中粉砕
次いで、アルミナ製の一対の回転ロール（東京アトマイザー製造（株）製、ロールクラッシャー）を用いて、ギャップ１ｍｍ、回転数１５０ｒｐｍの条件で、粗粉砕ガラスをホッパーから自重を利用して供給しながら、一次中粉砕を実施し、平均粒子径を約１０００μｍとした。
さらに、アルミナ製の回転うす（中央化工機商事（株）製、プレマックス）を用い、ギャップ４００μｍ、回転数７００ｒｐｍの条件で、一次中粉砕した抗菌性ガラスを、二次中粉砕し、平均粒子径を約４００μｍとした。
なお、二次中粉砕した後の粗粉砕ガラスを、電子顕微鏡で観察し、少なくとも５０重量％以上が、角や面のある多面体であることを確認した。
（４）微粉砕
次いで、内容積１０５リットルの振動ボールミル（中央化工機商事（株）製）内に、メディアとして、直径１０ｍｍのアルミナ球を２１０ｋｇと、二次中粉砕した抗菌性ガラスを２０ｋｇと、イソプロパノールを１４ｋｇと、シランカップリング剤Ａ−１２３０（日本ユニカー（株）製）を０．２ｋｇとをそれぞれ収容した後、回転数１，０００ｒｐｍ、振動幅９ｍｍの条件で、７時間微粉砕処理した。なお、この段階後の微粉砕ガラスを、電子顕微鏡で観察し、少なくとも７０重量％以上が、角や面のある多面体であることを確認した。
（５）固液分離および乾燥
微粉砕した抗菌性ガラスと、イソプロパノールとを遠心分離機（（株）コクサン製）を用いて、回転数３，０００ｒｐｍ、３分の条件で、固液分離を行った。
次いで、オーブンを用い、１０５℃、３時間の条件で抗菌性ガラスを乾燥した。
（６）解砕
乾燥して、一部塊化した抗菌性ガラスを、ギア型の解砕機（中央化工機商事（株）製）を用いて解砕し、抗菌性ガラスとした。
なお、この段階の抗菌性ガラスを、電子顕微鏡で観察し、少なくとも９０重量％以上が角や面のある多面体であることを確認した。
（抗菌性ガラスの評価）
（１）透明性評価
得られた抗菌性ガラスの透明性を、顕微鏡を使用して、以下の基準で判断した。結果を表１に示す。
◎：無色透明である。
○：一部不透明感ある。
△：一部白色感がある。
×：完全に白色である。
（２）再凝集性評価
得られた抗菌性ガラスの表面を、顕微鏡を使用して、以下の基準で判断した。結果を表１に示す。
◎：多面体ガラスに、微細な抗菌性ガラスがほとんど付着していない。
○：多面体ガラスに、微細な抗菌性ガラスのわずかな付着が観察される。
△：多面体ガラスに、微細な抗菌性ガラスの少々の付着が観察される。
×：多面体ガラスに、微細な抗菌性ガラスの多量の付着が観察される。
（３）Ａｇイオン溶出性評価
得られた抗菌性ガラス１００ｇを、５００ｍｌの蒸留水（２０℃）中に浸漬し、振とう機を用いて１時間振とうした。遠心分離器を用いてＡｇイオン溶出液を分離後、さらにろ紙（５Ｃ）でろ過して、測定試料とした。そして、測定試料中のＡｇイオンを、ＩＣＰ発光分光分析法により測定し、Ａｇイオン溶出量（ｍｇ／ｋｇ換算）を算出した。
なお、表中の、ＮＤは、検出限界以下の値であったことを示している。
（４）黄変性評価
得られた抗菌性ガラスに対して、紫外線照射装置（スガ試験機（株）製、サンシャインウエザオメータ）を用いて連続的に紫外線（ブラックパネル温度：６３℃、照度：波長３００〜７００ｎｍの光において、２５５Ｗ／ｍ2）を照射し、抗菌性ガラスの黄変性を以下の基準で判断した。なお、抗菌性ガラスの黄変性は、顕微鏡を使用して測定した。結果を表１に示す。
◎：１００時間経過後に無色透明である。
○：５０時間経過後に無色透明である。
△：１０時間経過後に無色透明である。
×：１０時間経過後に黄変している。
（５）抗菌性評価１〜２
得られた抗菌性ガラスを、ポリプロピレン樹脂中に、０．２重量％となるように混入させ、抗菌性ガラス入り樹脂を調製した後、成形機を用いて、厚さ２ｍｍ、縦５ｃｍ、横５ｃｍの抗菌性ガラス入り試験片を得た。
一方、試験菌を、Ｔｒｙｐｔｉｃａｓｅ  Ｓｏｙ  Ａｇａｒ（ＢＢＬ）の寒天平板培地で、３５℃、２４時間培養し、発育集落を１／５００濃度の普通ブイヨン培地（栄研化学（株）製）に懸濁させて、約１×１０6ＣＦＵ／ｍｌになるように調製した。
次いで、抗菌性ガラス入りの試験片に、黄色ブドウ球菌（Ｓｔａｐｈｙｌｏｃｏｃｃｕｓ  ａｕｒｅｕｓ  ＩＦＯ＃１２７３２）の懸濁液０．５ｍｌおよび大腸菌（Ｅｓｃｈｅｒｉｃｈｉａ  ｃｏｌｉ  ＩＦＯ＃３９７２）の懸濁液０．５ｍｌをそれぞれ均一に接触させ、さらに、ポリエチレン製フィルム（減菌）を載せて、それぞれフィルム密着法の測定サンプルとした。
次いで、測定サンプルを、湿度９５％、温度３５℃、２４時間の条件で、恒温槽に載置し、試験前の菌数（発育集落）と試験後の菌数（発育集落）とをそれぞれ測定し、以下の基準で抗菌性１（黄色ブドウ球菌）と、抗菌性２（大腸菌）とを評価した。
なお、試験前の菌数（発育集落）は、黄色ブドウ球菌および大腸菌とも、それぞれ２．６×１０5（個／試験片）であった。それぞれの結果を表１に示す。
◎：試験後の菌数が、試験前の菌数の１／１００００未満である。
○：試験後の菌数が、試験前の菌数の１／１００００以上〜１／１０００未満である。
△：試験後の菌数が、試験前の菌数の１／１０００以上〜１／１００未満である。
×：試験後の菌数が、試験前の菌数の１／１００以上である。
［実施例２］
実施例１と同様のガラス組成（Ａ組成）において、多面体であって、平均粒径が１０μｍ抗菌性ガラスを作成して、評価した。得られた結果を、表１に示す。
［実施例３〜５］
実施例１と同様のガラス組成（Ａ組成）において、多面体であって、平均粒径が１０μｍの多面体ガラスを作成した。次いで、微粉砕工程において、平均粒径が０．３μｍのＺｎＯを、それぞれ８重量％、２．７重量％、および２．１重量％添加し、実施例３〜５の外添粒子含有抗菌性ガラスを作成して、評価した。得られた結果を表１に示す。
［実施例６］
ガラス組成（Ｂ組成）を、全体量に対して、Ｐ2Ｏ5の組成比が５９．６重量％、ＣａＯの組成比が２６．３重量％、Ｎａ2Ｏの組成比が０．６重量％、Ｂ2Ｏ3の組成比が１０重量％、Ａｇ2Ｏの組成比が３重量％、ＣｅＯ2の組成比が０．５重量％となるように構成した以外は、実施例１と同様に、多面体であって、平均粒径が３μｍの外添粒子含有抗菌性ガラスを作成し、評価した。得られた結果を表２に示す。
［実施例７〜１１］
実施例６と同様のガラス組成（Ｂ組成）において、多面体であって、平均粒径が３μｍまたは１０μｍの多面体ガラスを作成した。次いで、平均粒径が０．３μｍのＺｎＯの添加量を、それぞれ２．５重量％、２．３重量％、１．２重量％、および０重量％として、外添粒子含有抗菌性ガラスを作成し、評価した。得られた結果を表２に示す。
［実施例１２〜１４］
実施例１２〜１４においては、実施例３〜５における外添粒子を平均粒径が０．３μｍのＺｎＯから、平均粒径が０．０２μｍのＳｉＯ2に変更したほかは、実施例３〜５と同様に外添粒子含有抗菌性ガラスを作成して、評価した。得られた結果を表３に示す。
［実施例１５〜１７］
実施例１５〜１７においては、実施例８〜１０における外添粒子を平均粒径が０．３μｍのＺｎＯから、平均粒径が０．０２μｍのＡｌ2Ｏ3に変更したほかは、実施例８〜１０と同様に外添粒子含有抗菌性ガラスを作成して、評価した。得られた結果を表３に示す。
表１
0003622752.tif 000002
表２
0003622752.tif 000003
表３
0003622752.tif 000004
［比較例１〜２］
（抗菌性ガラスの作成）
比較例１〜２では、実施例１と同様のガラス組成の抗菌性ガラスをそれぞれ作成した。
なお、比較例１では、実施例１における微粉砕を行わず、粗粉砕および中粉砕のみで抗菌性ガラスの形状を部分的に多面体とするとともに、２４メッシュのふるいを用いて、平均粒径を７００μｍに調整した。
また、比較例２では、実施例１における中粉砕および微粉砕を行わず、抗菌性ガラスの形状を粒状または塊状のまま、多面体としないとともに、４８メッシュのふるいを用いて、平均粒径を３００μｍに調整した。
（抗菌性ガラスの評価）
実施例１と同様の評価条件で、比較例１〜２において得られた抗菌性ガラスについて、それぞれ透明性等を評価した。結果を表４に示す。ただし、再凝集性については、比較例２の抗菌性ガラスは粒状であって、細かな抗菌性ガラスの細片が生じていないために、評価できなかった。
結果から明らかなように、比較例１では、抗菌性ガラスの形状を多面体とせず、平均粒径が大きいためと思われるが、得られた抗菌性ガラスは、白濁して透明性に欠けていた。また、紫外線照射による黄変が一部観察された。さらに、樹脂中への分散混合が極めて困難であることも別途確認された。
また、比較例２では、平均粒径は所定範囲内の値であるものの、抗菌性ガラスの形状が多面体でないためと思われるが、得られた抗菌性ガラスは、白濁して透明性に欠けるとともに、紫外線照射による黄変が一部観察された。さらに、樹脂中への分散混合が困難であることが確認された。
表４
0003622752.tif 000005
産業上の利用可能性
以上、説明したように、第１の実施形態の抗菌性ガラスによれば、抗菌性ガラスの形状を多面体とするとともに、平均粒径を所定範囲の値とし、さらには所定のガラス組成とすることにより、抗菌性ガラスの黄変が少なくなり、樹脂中への分散性や透明性に優れた抗菌性ガラスを提供できるようになった。
また、第２の実施形態の抗菌性ガラスによれば、抗菌性ガラスの形状を多面体とするとともに、平均粒径を所定範囲の値とし、さらには所定のガラス組成とすることにより、抗菌性ガラスの黄変が少なくなり、樹脂中への分散性や透明性に優れた抗菌性ガラスを提供できるようになった。
また、第３の実施形態の抗菌性ガラスによれば、抗菌性ガラスの形状を多面体とするとともに、当該抗菌性ガラスの平均粒径を所定範囲の値とし、さらには外添粒子を含むことにより、樹脂中への分散性や透明性に優れた抗菌性ガラスを提供できるとともに、再凝集を防止することができ、Ａｇイオンの溶出性を容易に制御できるようになった。
また、第４の実施形態の抗菌性ガラスによれば、抗菌性ガラスの形状を多面体とするとともに、当該抗菌性ガラスの平均粒径を所定範囲の値とし、しかもカップリング剤処理することにより、樹脂中への分散性や透明性に優れた抗菌性ガラスを提供できるとともに、再凝集を防止したり、樹脂に添加した場合に、優れた密着性が得られるようになった。
また、第１〜第４の実施形態における少なくとも一つの抗菌性ガラスを、樹脂中に混合して、抗菌性樹脂組成物を構成した後、さらに成形して第５の実施形態の樹脂成形品とすることにより、優れた表面平滑性が得られるとともに、成形品において所望の色を発現できるようになった。
【図１】
0003622752.tif 000006
【図２】
0003622752.tif 000007